ТОНИРУЮЩИЕ СОСТАВЫ

1. Способ, включающий:
смешение в расплаве аморфной смолы, необязательно кристаллической смолы, необязательно воска и необязательно красителя с получением тонера;
гранулирование тонера с получением гранул тонера;
обработку гранул тонера с получением частиц тонера;
контактирование частиц тонера с деионизированной водой и по меньшей мере одним поверхностно-активным веществом с формированием смеси;
коалесценцию частиц тонера путем нагревания смеси до температуры от
приблизительно 50°С до приблизительно 100°С и
выделение частиц тонера из смеси,
где частицы тонера имеют округлость приблизительно от 0,92 приблизительно до 0,999.
2. Способ по п.1, где аморфная смола включает полученную из биологического сырья аморфную полиэфирную смолу, полученную по меньшей мере частично из материалов, выбранных из группы, состоящей из природных триглицеридных растительных масел, фенольных растительных масел и их комбинаций в количестве примерно от 1 процента от веса частиц тонера до примерно 95 процентов от веса частиц тонера.
3. Способ по п.2, где аморфная смола включает полученную из биологического сырья аморфную полиэфирную смолу, полученную из димера жирной кислоты, димера жирного диола, димера жирной дикислоты, D-изосорбида, L-тирозина, глутаминовой кислоты и их комбинаций.
4. Способ по п.2, где частицы тонера включают по меньшей мере одну аморфную полиэфирную смолу, выбранную из группы, состоящей сополи(пропоксилированного бисфенол фумарата), сополи(этоксилированного бисфенол фумарата), сополи(бутоксилированного бисфенол фумарата), сополи(со-пропоксилированного бисфенол со-этоксилированного бисфенол фумарата), поли(1,2-пропилен фумарата), сополи(пропоксилированного бисфенол малеата), сополи(этоксилированного бисфенол малеата), сополи(бутоксилированного бисфенол малеата), сополи (со-пропоксилированного бисфенол со-этоксилированного бисфенол малеата), поли(1,2-пропилен малеата), сополи(пропоксилированного бисфенол итаконата), сополи (этоксилированного бисфенол итаконата), сополи(бутоксилированного бисфенол итаконата), сополи(со-пропоксилированного бисфенол со-этоксилированного бисфенол итаконата), поли(1,2-пропилен итаконата) и их комбинаций.
5. Способ по п.1, где частицы тонера далее включают кристаллическую полиэфирную смолу, выбранную из группы, состоящей из поли(этилен-адипината), поли(пропилен-адипината), поли(бутилен-адипината), поли(пентилен-адипината), поли(гесилен-адипината), поли(октилен-адипината), поли(этилен-сукцината), поли(пропилен-сукцината), поли(бутилен-сукцината), поли(пентилен-сукцината), поли(гексилен-сукцината), поли(октилен-сукцината), поли(этилен-себацината), поли(пропилен-себацината), поли(бутилен-себацината), поли(пентилен-себацината), поли(гексилен-себацината), поли(октилен-себацината), поли(децилен-себацината), поли(децилен-деканоата), поли-(этилен-деканоата), поли-(этилен-додеканоата), поли(нонилен-себацината), поли(нонилен-деканоата), сополи(этилен-фумарата)-сополи(этилен-себацината), сополи(этилен-фумарата)-сополи(этилен-деканоата), сополи(этилен-фумарат)-сополи(этилен-додеканоата) и их комбинаций.
6. Способ по п.1, где поверхностно-активное вещество выбирают из группы, состоящей из неионных поверхностно-активных веществ, анионных поверхностно-активных веществ, катионных поверхностно-активных веществ и их комбинаций, присутствующих в количестве от приблизительно 0,01% до приблизительно 5% весовых от веса частиц тонера.
7. Способ по п.1, где поверхностно-активное вещество выбирают из группы, состоящей из лаурилсульфата натрия, додецилбензолсульфоната натрия, додецилнафталинсульфата натрия, диалкилсульфата алкилбензола, диалкилсульфоната алкилбензола, абиетиновой кислоты, дисульфоната алкилдифенилоксида, разветвленных додецилбензолсульфонатов натрия, их комбинаций и тому подобное.
8. Способ по п.1, где коалесценция частиц тонера далее включает перемешивание смеси при скорости приблизительно от 50 об./мин приблизительно до 500 об./мин.
9. Способ по п.1, где коалесценцию частиц тонера осуществляют в течение приблизительно от 0,1 ч до приблизительно 9 ч.
10. Способ по п.1, где коалесценцию частиц тонера осуществляют при рН от приблизительно 6 до приблизительно 10.
11. Способ, включающий:
смешение в расплаве полученной из биологического сырья аморфной полиэфирной смолы, кристаллической смолы, необязательно воска и необязательно красителя с получением тонера;
гранулирование тонера с получением гранул тонера;
обработку гранул тонера с получением частиц тонера;
контактирование частиц тонера с деионизированной водой и по меньшей мере одним поверхностно-активным веществом, выбранным из группы, состоящей из неионных поверхностно-активных веществ, анионных поверхностно-активных веществ, катионных поверхностно-активных веществ и их комбинаций, с формированием смеси;
коалесценцию частиц тонера путем нагревания смеси до температуры от приблизительно 50°С до приблизительно 100ºС при перемешивании со скоростью от приблизительно 75 об/мин до приблизительно 400 об/мин в течение приблизительно от 0,1 ч до приблизительно 9 ч; и
выделение частиц тонера из смеси,
где частицы тонера имеют округлость от приблизительно 0,93 до приблизительно 0,995.
12. Способ по п.11, где полученная из биологического сырья аморфная полиэфирная смола получена по меньшей мере частично из материала, выбранного из группы, состоящей из природных триглицеридных растительных масел, фенольных растительных масел и их комбинаций, присутствующих в количестве примерно от 5 процентов от веса частиц тонера до примерно 50 процентов от веса частиц тонера.
13. Способ по п.11, где полученная из биологического сырья аморфная полиэфирная смола получена из димера жирной кислоты, димера жирного диола, димера жирной дикислоты, D-изосорбида, L-тирозина, глутаминовой кислоты и их комбинаций.
14. Способ по п.11, где частицы тонера далее включают по меньшей мере одну аморфную полиэфирную смолу, выбранную из группы, состоящей из сополи(пропоксилированного бисфенол фумарата), сополи(этоксилированного бисфенол фумарата), сополи(бутоксилированного бисфенол фумарата), сополи(со-пропоксилированного бисфенол со-этоксилированного бисфенол фумарата), поли(1,2-пропилен фумарата), сополи(пропоксилированного бисфенол малеата), сополи(этоксилированного бисфенол малеата), сополи(бутоксилированного бисфенол малеата), сополи (со-пропоксилированного бисфенол со-этоксилированного бисфенол малеата), поли(1,2-пропилен малеата), сополи(пропоксилированного бисфенол итаконата), сополи (этоксилированного бисфенол итаконата), сополи(бутоксилированного бисфенол итаконата), сополи(со-пропоксилированного бисфенол со-этоксилированного бисфенол итаконата), поли(1,2-пропилен итаконата) и их комбинаций.
15. Способ по п.11, где кристаллическая смола включает кристаллическую полиэфирную смолу, выбранную из группы, состоящей из поли(этилен-адипината), поли(пропилен-адипината), поли(бутилен-адипината), поли(пентилен-адипината), поли(гесилен-адипината), поли(октилен-адипината), поли(этилен-сукцината), поли(пропилен-сукцината), поли(бутилен-сукцината), поли(пентилен-сукцината), поли(гексилен-сукцината), поли(октилен-сукцината), поли(этилен-себацината), поли(пропилен-себацината), поли(бутилен-себацината), поли(пентилен-себацината), поли(гексилен-себацината), поли(октилен-себацината), поли(децилен-себацината), поли(децилен-деканоата), поли-(этилен-деканоата), поли-(этилен-додеканоата), поли(нонилен-себацината), поли(нонилен-деканоата), сополи(этилен-фумарата)-сополи(этилен-себацината), сополи(этилен-фумарата)-сополи(этилен-деканоата), сополи(этилен-фумарат)-сополи(этилен-додеканоата) и их комбинаций.
16. Способ по п.11, где поверхностно-активное вещество выбирают из группы, состоящей из лаурилсульфата натрия, додецилбензолсульфоната натрия, додецилнафталинсульфата натрия, диалкилсульфата алкилбензола, диалкилсульфоната алкилбензола, абиетиновой кислоты, дисульфоната алкилдифенилоксида, разветвленных додецилбензолсульфонатов натрия, их комбинаций и тому подобное, присутствующих в количестве приблизительно от 0,75% до приблизительно 4% весовых от веса частиц тонера.
17. Способ по п.11, где коалесценцию частиц тонера осуществляют при рН от приблизительно 6,2 до приблизительно 8.
18. Способ, включающий:
смешение в расплаве полученной из биологического сырья аморфной полиэфирной смолы, полученной по меньшей мере частично из материала, выбранного из группы, состоящей из природных триглицеридных растительных масел, фенольных растительных масел и их комбинаций, кристаллической смолы, необязательно воска и необязательно красителя с получением тонера;
гранулирование тонера с получением гранул тонера;
обработку гранул тонера с получением частиц тонера;
контактирование частиц тонера с деионизированной водой и по меньшей мере одним поверхностно-активным веществом, выбранным из группы, состоящей из лаурилсульфата натрия, додецилбензолсульфоната натрия, додецилнафталинсульфата натрия, диалкилсульфата алкилбензола, диалкилсульфоната алкилбензола, абиетиновой кислоты, дисульфоната алкилдифенилоксида, разветвленных додецилбензолсульфонатов натрия и их комбинаций, с формированием смеси;
коалесценцию частиц тонера в смеси путем нагревания смеси до температуры от приблизительно 50°С до приблизительно 100°С при перемешивании со скоростью от приблизительно 50 об/мин до приблизительно 500 об/мин в течение приблизительно от 0,1 ч приблизительно до 9 ч при рН приблизительно от 6 приблизительно до 10 и
выделение частиц тонера из смеси,
где полученная из биологического сырья аморфная смола присутствует в количестве, приблизительно от 1% от веса компонентов тонера приблизительно до 95% от веса компонентов тонера, поверхностно-активное вещество присутствует в количестве приблизительно от 0,01% приблизительно до 5% от веса частиц тонера, и частицы тонера имеют округлость приблизительно от 0,92 приблизительно до 0,999.
19. Способ по п.18, где полученная из биологического сырья аморфная полиэфирная смола получена из димера жирной кислоты, димера жирного диола, димера жирной дикислоты, D-изосорбида, L-тирозина, глутаминовой кислоты и их комбинаций.
20. Способ по п.18, где частицы тонера далее включают по меньшей мере одну аморфную полиэфирную смолу, выбранную из группы, состоящей из сополи(пропоксилированного бисфенол фумарата), сополи(этоксилированного бисфенол фумарата), сополи(бутоксилированного бисфенол фумарата), сополи(со-пропоксилированного бисфенол со-этоксилированного бисфенол фумарата), поли(1,2-пропилен фумарата), сополи(пропоксилированного бисфенол малеата), сополи(этоксилированного бисфенол малеата), сополи(бутоксилированного бисфенол малеата), сополи (со-пропоксилированного бисфенол со-этоксилированного бисфенол малеата), поли(1,2-пропилен малеата), сополи(пропоксилированного бисфенол итаконата), сополи (этоксилированного бисфенол итаконата), сополи(бутоксилированного бисфенол итаконата), сополи(со-пропоксилированного бисфенол со-этоксилированного бисфенол итаконата), поли(1,2-пропилен итаконата) и их комбинаций.